【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
非共役ポリエンが下記一般式［Ｉ］または［ＩＩ］で表わされる少なくとも一種の末端ビニル基含有ノルボルネン化合物から導かれる構成単位を有するエチレン・α- オレフィン・非共役ポリエンランダム共重合体ゴム（Ａ）とイオウ以外の架橋剤（Ｂ）を含む架橋可能なゴム組成物（１）からなる層と、シリコーンゴム（Ｃ）とイオウ以外の架橋剤（Ｄ）を含む架橋可能なゴム組成物（２）からなる層を有することを特徴とする積層体。
【化１】
2003260760.tif 000001
［式中、ｎは０ないし１０の整数であり、
Ｒ1は水素原子または炭素原子数１〜１０のアルキル基であり、
Ｒ2は水素原子または炭素原子数１〜５のアルキル基である］、
【化２】
2003260760.tif 000002
［式中、Ｒ3は水素原子または炭素原子数１〜１０のアルキル基である］。
【請求項２】
前記架橋剤（Ｂ）がＳｉＨ基を１分子中に少なくとも２個持つＳｉＨ基含有化合物または有機過酸化物であることを特徴とする請求項１に記載の積層体。
【請求項３】
前記架橋剤（Ｄ）がＳｉＨ基を１分子中に少なくとも２個持つＳｉＨ基含有化合物または有機過酸化物であることを特徴とする請求項１に記載の積層体。
【請求項４】
請求項１ないし３のいずれかに記載の架橋可能なゴム組成物の積層体を架橋して得られる架橋ゴム積層体。
【請求項５】
架橋を熱空気雰囲気下で行って得られることを特徴とする、請求項４記載の架橋ゴム積層体。
【請求項６】
共押出成形により製造されることを特徴とする請求項１〜３のいずれかに記載の積層体。
【請求項７】
非共役ポリエンが下記一般式［Ｉ］または［ＩＩ］で表わされる少なくとも一種の末端ビニル基含有ノルボルネン化合物から導かれる構成単位を有するエチレン・α− オレフィン・非共役ポリエンランダム共重合体ゴム（Ａ）の架橋体からなる層と、シ
リコーンゴム（Ｃ）の架橋体からなる層を有することを特徴とする積層体；
【化３】
2003260760.tif 000003
［式中、ｎは０ないし１０の整数であり、
Ｒ1は水素原子または炭素原子数１〜１０のアルキル基であり、
Ｒ2は水素原子または炭素原子数１〜５のアルキル基である］、
【化４】
2003260760.tif 000004
［式中、Ｒ3は水素原子または炭素原子数１〜１０のアルキル基である］。
【請求項８】
請求項１〜３のいずれかに記載の積層体を架橋して得られることを特徴とする請求項７に記載の積層体。
【請求項９】
非共役ポリエンが下記一般式［Ｉ］または［ＩＩ］で表わされる少なくとも一種の末端ビニル基含有ノルボルネン化合物から導かれる構成単位を有するエチレン・α− オレフィン・非共役ポリエンランダム共重合体ゴム（Ａ）とイオウ以外の架橋剤（Ｂ
）を含む架橋可能なゴム組成物（１）であって、シリコーンゴム（Ｃ）と化学式中にイオウ以外の架橋剤（Ｄ）を含む架橋可能なゴム組成物（２）との積層体成形用の架橋可能なゴム組成物。
【化５】
2003260760.tif 000005
［式中、ｎは０ないし１０の整数であり、
Ｒ1は水素原子または炭素原子数１〜１０のアルキル基であり、
Ｒ2は水素原子または炭素原子数１〜５のアルキル基である］、
【化６】
2003260760.tif 000006
［式中、Ｒ3は水素原子または炭素原子数１〜１０のアルキル基である］。
【手続補正２】
【補正対象書類名】明細書
【補正対象項目名】００１３
【補正方法】変更
【補正の内容】
【００１３】
［式中、ｎは０ないし１０の整数であり、
Ｒ1水素原子または炭素原子数１〜１０のアルキル基であり、
Ｒ2は水素原子または炭素原子数１〜５のアルキル基である。］
【手続補正３】
【補正対象書類名】明細書
【補正対象項目名】００１５
【補正方法】変更
【補正の内容】
【００１５】
［式中、Ｒ3は水素原子または炭素原子数１〜１０のアルキル基である。］また本発明の
架橋ゴム積層体は、上記架橋可能なゴム組成物の積層体を架橋して得られることを特徴としている。
【手続補正４】
【補正対象書類名】明細書
【補正対象項目名】００２３
【補正方法】変更
【補正の内容】
【００２３】
一般式［Ｉ］において、ｎは０ないし１０の整数であり、Ｒ1は水素原子または炭素原
子数１〜１０のアルキル基であり、Ｒ1の炭素原子数１〜１０のアルキル基としては、具
体的には、メチル基、エチル基、プロピル基、イソプロピル基、n−ブチル基、イソブチ
ル基、sec−ブチル基、t−ブチル基、n−ペンチル基、イソペンチル基、t−ペンチル基、ネオペンチル基、ヘキシル基、イソヘキシル基、へプチル基、オクチル基、ノニル基、デシル基などが挙げられる。
【手続補正５】
【補正対象書類名】明細書
【補正対象項目名】００２４
【補正方法】変更
【補正の内容】
【００２４】
Ｒ2は水素原子または炭素原子数１〜５のアルキル基である。Ｒ2の炭素原子数１〜５のアルキル基の具体例としては、上記Ｒ1 の具体例のうち、炭素原子数１〜５のアルキル基が挙げられる。
【手続補正６】
【補正対象書類名】明細書
【補正対象項目名】００２５
【補正方法】変更
【補正の内容】
【００２５】
一般式［ＩＩ］において、Ｒ3は水素原子または炭素原子数１〜１０のアルキル基である
。Ｒ3のアルキル基の具体例としては、上記Ｒ1のアルキル基の具体例と同じアルキル基を挙げることができる。
【手続補正７】
【補正対象書類名】明細書
【補正対象項目名】００３６
【補正方法】変更
【補正の内容】
【００３６】
（ｖ）有効網目鎖密度（ν）［架橋密度の指標］エチレン・α−オレフィン・非共役ポリエンランダム共重合体ゴム（Ａ）１００ｇに対し、ジクミルパーオキサイド０．０１モルを用い、１７０℃で１０分間プレス架橋したときの有効網目鎖密度（ν）が１．５×１０20個／ｃｍ3 以上、好ましく１．８×１０20個／ｃｍ3 以上、さらに好ましくは２．０×１０20個／ｃｍ3 以上である。
【手続補正８】
【補正対象書類名】明細書
【補正対象項目名】００３７
【補正方法】変更
【補正の内容】
【００３７】
この有効網目鎖密度（ν）が１．５×１０20個／ｃｍ3 以上であると、耐圧縮永久歪み性に優れた加硫ゴム成形体を提供できるゴム組成物が得られる。
【手続補正９】
【補正対象書類名】明細書
【補正対象項目名】００３８
【補正方法】変更
【補正の内容】
【００３８】
（vi）Log（γ2／γ1）／ν エチレン・α− オレフィン・非共役ポリエンランダム共
重合体ゴム（Ａ）は、１００℃でのメルトフローカーブから求めた、ずり応力０．４×１０6 ｄｙｎ／ｃｍ2 を示すときのずり速度γ1 とずり応力２．４×１０6 ｄｙｎ／ｃｍ2 を示すときのずり速度γ2 との比γ2／γ1と、前記有効網目鎖密度（ν）との比が、一般式［III］0.04×10-19 ≦ Log（γ2／γ1）／ν ≦ 0.20×10-19 ・・・［III］で表わされる関係を満足している。
【手続補正１０】
【補正対象書類名】明細書
【補正対象項目名】００３９
【補正方法】変更
【補正の内容】
【００３９】
エチレン・α− オレフィン・非共役ポリエンランダム共重合体ゴム（Ａ）は、Log（γ2／γ1） と有効網目鎖密度（ν）との比［Ｌｏｇ（γ2／γ1）／ν］が０．０４×１０-19〜０．２０×１０-19、好ましくは０．０４２×１０-19〜０．１９×１０-19 、さらに好ましくは０．０５０×１０-19〜０．１８×１０-19である。
【手続補正１１】
【補正対象書類名】明細書
【補正対象項目名】００４２
【補正方法】変更
【補正の内容】
【００４２】
本発明で用いられるエチレン・α− オレフィン・非共役ポリエンランダム共重合体ゴ
ム（Ａ）は、下記化合物（Ｈ）および（Ｉ）を主成分として含有する触媒の存在下に、重合温度３０〜６０℃、特に３０〜５９℃、重合圧力４〜１２ｋｇｆ／ｃｍ2 、特に５〜８ｋｇｆ／ｃｍ2 、非共役ポリエンとエチレンとの供給量のモル比（非共役ポリエン／エチレン）０．０１〜０．２の条件で、エチレンと、炭素原子数３〜２０のα− オレフィン
と、上記一般式［Ｉ］または［ＩＩ］で表わされる末端ビニル基含有ノルボルネン化合物とをランダム共重合することにより得られる。共重合は、炭化水素媒体中で行なうのが好ましい。（Ｈ）ＶＯ（ＯＲ）nＸ3-n （式中、Ｒは炭化水素基であり、Ｘはハロゲン原子
であり、ｎは０または１〜３の整数である）で表わされる可溶性バナジウム化合物、またはＶＸ4 （Ｘはハロゲン原子である）で表わされるバナジウム化合物。
【手続補正１２】
【補正対象書類名】明細書
【補正対象項目名】００４３
【補正方法】変更
【補正の内容】
【００４３】
上記可溶性バナジウム化合物（Ｈ）は、重合反応系の炭化水素媒体に可溶性の成分であり、具体的には、一般式 ＶＯ（ＯＲ）aＸbまたはＶ（ＯＲ）cＸd（式中、Ｒは炭化水素
基であり、０≦ａ≦３、０≦ｂ≦３、２≦ａ＋ｂ≦３、０≦ｃ≦４、０≦ｄ≦４、３≦ｃ＋ｄ≦４）で表わされるバナジウム化合物、あるいはこれらの電子供与体付加物を代表例として挙げることができる。
【手続補正１３】
【補正対象書類名】明細書
【補正対象項目名】００４４
【補正方法】変更
【補正の内容】
【００４４】
より具体的には、ＶＯＣｌ3 、ＶＯ（ＯＣ2Ｈ5）Ｃｌ2 、ＶＯ（ＯＣ2Ｈ5）2Ｃｌ、Ｖ
Ｏ（Ｏ−iso-Ｃ3Ｈ7）Ｃｌ2、ＶＯ（Ｏ−n-Ｃ4Ｈ9）Ｃｌ2、ＶＯ（ＯＣ2Ｈ5）3、ＶＯＢ
ｒ3、ＶＣｌ4 、ＶＯＣｌ3、ＶＯ（Ｏ−n-Ｃ4Ｈ9）3、ＶＣｌ3・２ＯＣ6Ｈ12ＯＨなどを
例示することができる。（Ｉ）Ｒ'mＡlＸ'3-m （Ｒ'は炭化水素基であり、Ｘ'はハロゲン原子であり、ｍは１〜３の整数である）で表わされる有機アルミニウム化合物。
【手続補正１４】
【補正対象書類名】明細書
【補正対象項目名】００４５
【補正方法】変更
【補正の内容】
【００４５】
上記有機アルミニウム化合物（Ｉ）としては、具体的には、トリエチルアルミニウム、トリブチルアルミニウム、トリイソプロピルアルミニウム等のトリアルキルアルミニウム；ジエチルアルミニウムエトキシド、ジブチルアルミニウムブトキシド等のジアルキルアルミニウムアルコキシド；エチルアルミニウムセスキエトキシド、ブチルアルミニウムセスキブトキシド等のアルキルアルミニウムセスキアルコキシド；Ｒ'0.5Ａｌ（ＯＲ'）0.5
（Ｒ'の定義は上記と同じ）などで表わされる平均組成を有する部分的にアルコキシ化されたアルキルアルミニウム；ジエチルアルミニウムクロリド、ジブチルアルミニウムクロリド、ジエチルアルミニウムブロミド等のジアルキルアルミニウムハライド；エチルアルミニウムセスキクロリド、ブチルアルミニウムセスキクロリド、エチルアルミニウムセスキブロミド等のアルキルアルミニウムセスキハライド、エチルアルミニウムジクロリド、プロピルアルミニウムジクロリド、ブチルアルミニウムジブロミド等のアルキルアルミニウムジハライドなどの部分的にハロゲン化されたアルキルアルミニウム；ジエチルアルミニウムヒドリド、ジブチルアルミニウムヒドリド等のジアルキルアルミニウムヒドリド、エチルアルミニウムジヒドリド、プロピルアルミニウムジヒドリド等のアルキルアルミニウムジヒドリドなどの部分的に水素化されたアルキルアルミニウム；エチルアルミニウムエトキシクロリド、ブチルアルミニウムブトキシクロリド、エチルアルミニウムエトキシブロミドなどの部分的にアルコキシ化およびハロゲン化されたアルキルアルミニウムなどを挙げることができる。
【手続補正１５】
【補正対象書類名】明細書
【補正対象項目名】００４６
【補正方法】変更
【補正の内容】
【００４６】
本発明において、上記化合物（Ｈ）のうち、ＶＯＣｌ3 で表わされる可溶性バナジウム化合物と、上記化合物（Ｉ）のうち、Ａｌ（ＯＣ2Ｈ5）2Ｃｌ／Ａｌ2（ＯＣ2Ｈ5）3Ｃｌ3のブレンド物（ブレンド比は１／５以上）を触媒成分として使用すると、ソックスレー抽出（溶媒：沸騰キシレン、抽出時間：３時間、メッシュ：３２５）後の不溶解分が１％以下であるエチレン・α− オレフィン・非共役ポリエンランダム共重合体ゴム（Ａ）が得
られるので好ましい。
【手続補正１６】
【補正対象書類名】明細書
【補正対象項目名】００６２
【補正方法】変更
【補正の内容】
【００６２】
このようなＳｉＨ基含有化合物（Ｃ）としては、通常、下記の一般組成式Ｒ4eＨfＳｉ
Ｏ(4-e-f)/2 で表わされる化合物を使用することができる。
【手続補正１７】
【補正対象書類名】明細書
【補正対象項目名】００６３
【補正方法】変更
【補正の内容】
【００６３】
上記一般組成式において、Ｒ4 は、脂肪族不飽和結合を除く、炭素原子数１〜１０、特に炭素原子数１〜８の置換または非置換の１価炭化水素基であり、このような１価炭化水素基としては、前記Ｒ1 に例示したアルキル基の他に、フェニル基、ハロゲン置換のアルキル基たとえばトリフロロプロピル基を例示することができる。中でも、メチル基、エチル基、プロピル基、フェニル基、トリフロロプロピル基が好ましく、特にメチル基が好ましい。
【手続補正１８】
【補正対象書類名】明細書
【補正対象項目名】００６５
【補正方法】変更
【補正の内容】
【００６５】
このＳｉＨ基含有化合物（Ｃ）は、１分子中のケイ素原子数が好ましくは２〜１０００個、特に好ましくは２〜３００個、最も好ましくは４〜２００個のオルガノハイドロジェンポリシロキサンであり、具体的には、1,1,3,3−テトラメチルジシロキサン、1,3,5,7−テトラメチルテトラシクロシロキサン、1,3,5,7,8−ペンタメチルペンタシクロシロキサ
ン等のシロキサンオリゴマー；分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端シラノール基封鎖メチルハイドロジェンポリシロキサン、分子鎖両末端シラノール基封鎖ジメチルシロキサン・メチルハイドロジェンシロキサン共重合体、分子鎖両末端ジメチルハイドロジェンシロキシ基封鎖ジメチルポリシロキサン、分子鎖両末端ジメチルハイドロジェンシロキシ基封鎖メチルハイドロジェンポリシロキサン、分子鎖両末端ジメチルハイドロジェンシロキシ基封鎖ジメチルシロキサン・メチルハイドロジェンシロキサン共重合体、Ｒ52（Ｈ）ＳｉＯ1/2 単位とＳｉＯ4/2 単位とからなり、任意にＲ53ＳｉＯ1/2 単位、Ｒ52ＳｉＯ2/2 単位、Ｒ5(Ｈ)Ｓ
ｉＯ2/2単位、(Ｈ)ＳｉＯ3/2 またはＲ5ＳｉＯ3/2単位を含み得るシリコーンレジンなど
を挙げることができる（なお、Ｒ5は、メチル、エチル、プロピルなどのアルキル基やフ
ェニルなどの芳香族炭化水素基、トリフロロプロピル基等を示す。）。
【手続補正１９】
【補正対象書類名】明細書
【補正対象項目名】００６６
【補正方法】変更
【補正の内容】
【００６６】
分子鎖両末端トリメチルシロキシ基封鎖メチルハイドロジェンポリシロキサンとしては、たとえば下式で示される化合物がある。(ＣＨ3)3ＳｉＯ−(−ＳｉＨ(ＣＨ3)−Ｏ−)g−Ｓｉ(ＣＨ3)3［式中のｇは２以上の整数である。］
【手続補正２０】
【補正対象書類名】明細書
【補正対象項目名】００６７
【補正方法】変更
【補正の内容】
【００６７】
分子鎖両末端トリメチルシロキシ基封鎖ジメチルシロキサン・メチルハイドロジェンシロキサン共重合体としては、下式で示される化合物がある。(ＣＨ3)3ＳｉＯ−(−Ｓｉ(ＣＨ3)2−Ｏ−)ｈ−(−ＳｉＨ(ＣＨ3)−Ｏ−)j−Ｓｉ(ＣＨ3)3［式中のｈは１以上の整数であり、ｊは２以上の整数である。］
【手続補正２１】
【補正対象書類名】明細書
【補正対象項目名】００６８
【補正方法】変更
【補正の内容】
【００６８】
分子鎖両末端シラノール基封鎖メチルハイドロジェンポリシロキサンとしては、たとえば下式で示される化合物がある。ＨＯＳｉ(ＣＨ3)2Ｏ−(−ＳｉＨ(ＣＨ3)−Ｏ−)2−Ｓｉ(ＣＨ3)2ＯＨ
【手続補正２２】
【補正対象書類名】明細書
【補正対象項目名】００６９
【補正方法】変更
【補正の内容】
【００６９】
分子鎖両末端シラノール基封鎖ジメチルシロキサン・メチルハイドロジェンシロキサン共重合体としては、たとえば下式で示される化合物がある。ＨＯＳｉ(ＣＨ3)2Ｏ−(−Ｓ
ｉ(ＣＨ3)2−Ｏ−)k−(−ＳｉＨ(ＣＨ3)−Ｏ−)p−Ｓｉ(ＣＨ3)2ＯＨ［式中のｋは１以上の整数であり、ｐは２以上の整数である。］
【手続補正２３】
【補正対象書類名】明細書
【補正対象項目名】００７０
【補正方法】変更
【補正の内容】
【００７０】
分子鎖両末端ジメチルハイドロジェンシロキシ基封鎖ジメチルポリシロキサンとしては、たとえば下式で示される化合物がある。ＨＳｉ(ＣＨ3)2Ｏ−(−Ｓｉ(ＣＨ3)2−Ｏ−)q
−Ｓｉ(ＣＨ3)2Ｈ［式中のｑは１以上の整数である。］分子鎖両末端ジメチルハイドロジェンシロキシ基封鎖メチルハイドロジェンポリシロキサンとしては、たとえば下式で示される化合物がある。ＨＳｉ(ＣＨ3)2Ｏ−(−ＳｉＨ(ＣＨ3)−Ｏ−)r−Ｓｉ(ＣＨ3)2Ｈ［式中のｒは１以上の整数である。］
【手続補正２４】
【補正対象書類名】明細書
【補正対象項目名】００７１
【補正方法】変更
【補正の内容】
【００７１】
分子鎖両末端ジメチルハイドロジェンシロキシ基封鎖ジメチルシロキサン・メチルハイドロジェンシロキサン共重合体としては、たとえば下式で示される化合物がある。ＨＳｉ(ＣＨ3)2Ｏ−(−Ｓｉ(ＣＨ3)2−Ｏ−)s−(−ＳｉＨ(ＣＨ3)−Ｏ−)t−Ｓｉ(ＣＨ3)2Ｈ［
式中のｓおよびｔは、それぞれ１以上の整数である。］
【手続補正２５】
【補正対象書類名】明細書
【補正対象項目名】００８６
【補正方法】変更
【補正の内容】
【００８６】
シリカの具体例としては、煙霧質シリカ、沈降性シリカなどが挙げられる。これらのシリカは、ヘキサメチルジシラザン、クロロシラン、アルコキシシラン等の反応性シランあるいは低分子量のシロキサン等で表面処理されていてもよい。また、これらシリカの比表面積（ＢＥＤ法）は、好ましくは５０ｍ2/ｇ以上、より好ましくは１００〜４００ｍ2/ｇである。
【手続補正２６】
【補正対象書類名】明細書
【補正対象項目名】０１０４
【補正方法】変更
【補正の内容】
【０１０４】
これらの発泡剤は、エチレン・α− オレフィン・非共役ポリエンランダム共重合体ゴ
ム（Ａ）１００重量部に対して、０．５〜３０重量部、好ましくは１〜２０重量部の割合で用いられる。上記のような割合で発泡剤を用いると、見かけ比重０．０３〜０．８ｇ／ｃｍ3 の発泡体を製造することができるが、要求される物性値に応じて適宜最適量を決定することが望ましい。
【手続補正２７】
【補正対象書類名】明細書
【補正対象項目名】０１１２
【補正方法】変更
【補正の内容】
【０１１２】
シリコ−ンゴム（Ｃ）本発明で使用するシリコ−ンゴム（Ｃ）は、ポリマ−主鎖中に繰り返し単位としてオルガノシロキサン単位を有するゴムである。ここでオルガノシロキサン単位は、次の一般式 [IV]で示される。−[Ｓｉ（Ｒ5）（Ｒ6−Ｏ）−] ・・・・・［IV］ここで、Ｒ5 及びＲ6 の各々は、１価のオルガノ基であって、特にメチル基、エチル基等のアルキル基、フェニル基等のアリール基、ビニル基等のアルケニル基、γ−シアノプロピル基等のシアノアルキル基、トリフルオロプロピル基等のフルオロアルキル基等である。
【手続補正２８】
【補正対象書類名】明細書
【補正対象項目名】０１１５
【補正方法】変更
【補正の内容】
【０１１５】
このようにシリコーンゴムは、それぞれ特徴的な物性を有しており、各種用途に応じて前記の中から選択されて使用されている。本発明においては、特に前記のオルガノシロキサン単位におけるＲ5 および／またはＲ6がビニル基であることが好ましく、架橋サイト
としてのビニル基含量が０．０２〜２．０、好ましくは０．０５〜１．５モル％のものが有利に使用される。ビニル基含量がこの範囲内であると、金型汚染性が改良され、加硫ゴムの耐熱老化性が向上する。
【手続補正２９】
【補正対象書類名】明細書
【補正対象項目名】０１１６
【補正方法】変更
【補正の内容】
【０１１６】
また、架橋前のシリコーンゴム（生ゴム）を、ゲルパーミエーションクロマトグラフィー（ＧＰＣ）を用いてクロロホルム溶媒中、２５℃で測定し、標準ポリスチレンで換算した重量平均分子量が１００×１０3〜２×１０6であることが好ましい。このようなシリコーンゴムを用いると、機械強度、耐金型汚染性、耐熱老化性に優れた加硫可能ゴム組成物が得られる。
【手続補正３０】
【補正対象書類名】明細書
【補正対象項目名】０１１７
【補正方法】変更
【補正の内容】
【０１１７】
シリコ−ンゴムは、それ自体公知の方法で合成される。例えば、下記一般式［V］で表
されるオルガノクロロシランを加水分解して、一般式［VI］で表される環状ジオルガノシロキサンオリゴマー、特にテトラマーを製造し、その後この環状オリゴマーを開環重合させることにより、製造される。
（Ｒ5）（ Ｒ6）Ｓｉ・Ｃｌ2 ・・・・・・・［V］
｛（Ｒ5）（ Ｒ6）Ｓｉ−Ｏ｝n ・・・・・・［VI］
ここで、Ｒ5 及びＲ6 の各々は、前述したと同じであり、ｎは３〜２５の数である。
【手続補正３１】
【補正対象書類名】明細書
【補正対象項目名】０１１９
【補正方法】変更
【補正の内容】
【０１１９】
オルガノシロキサン単位の側鎖Ｒ5 および／またはＲ6にメチル基以外のオルガノ基を
導入する方法には、希望するオルガノ基を有するオルガノクロロシランを原料に用いて、その環状ジオルガノシロキサンオリゴマーを製造し、開環重合すればよく、また、対応するオルガノ基を有するアルコキシシランを開環重合時に反応系に添加して、シリコーンゴムを部分的に改質する方法によってもよい。
【手続補正３２】
【補正対象書類名】明細書
【補正対象項目名】０１４８
【補正方法】変更
【補正の内容】
【０１４８】
上記の発泡剤としては、前記組成物（Ｉ）で用いられるのと同様のものが用いられる。これらの発泡剤は、シリコ−ンゴム（Ｃ）１００重量部に対して、０．５〜３０重量部、好ましくは１〜２０重量部の割合で用いられる。上記のような割合で発泡剤を用いると、見かけ比重０．０３〜０．８ｇ／ｃｍ3 の発泡体を製造することができるが、要求される物性値に応じて適宜最適量を決定することが望ましい。
【手続補正３３】
【補正対象書類名】明細書
【補正対象項目名】０１６７
【補正方法】変更
【補正の内容】
【０１６７】
【実施例】
製造例１［エチレン・プロピレン・5-ビニル-2- ノルボルネンランダム共重合体ゴム（ＣＯＭ−１）の製造］撹拌羽根を備えた実質内容積１００リットルのステンレス製重合器（撹拌回転数＝２５０ｒｐｍ）を用いて、連続的にエチレンとプロピレンと5−ビニル−2−ノルボルネンとの三元共重合を行なった。重合器側部より液相へ毎時ヘキサンを６０リットル、エチレンを３．７ｋｇ、プロピレンを８．０ｋｇ、5−ビニル−2−ノルボルネンを４８０ｇの速度で、また、水素を５０リットル、触媒としてＶＯＣｌ3を４８ミリモル
、Ａｌ(Ｅｔ)2Ｃｌを２４０ミリモル、Ａｌ（Ｅｔ）1.5Ｃｌ1.5 を４８ミリモルの速度で連続的に供給した。
【手続補正３４】
【補正対象書類名】明細書
【補正対象項目名】０１７３
【補正方法】変更
【補正の内容】
【０１７３】
注
上記ＣＯＭ−１、ＣＯＭ−２の重合触媒は、下記のとおりである。また、重合温度（℃）は、いずれも４０℃ 重合圧力は６．５kgf/cm2である。
【手続補正３５】
【補正対象書類名】明細書
【補正対象項目名】０１７４
【補正方法】変更
【補正の内容】
【０１７４】
ＶＯＣｌ3−Ａｌ（Ｅｔ）2Ｃｌ／Ａｌ（Ｅｔ）1.5Ｃｌ1.5 
なお、 Ａｌ／Ｖ ＝ ６
Ａｌ（Ｅｔ）2Ｃｌ ／ Ａｌ（Ｅｔ）1.5Ｃｌ1.5 ＝５／１ である。
調製例
ゴム組成物（Ａ−１）の調製
製造例１に示す共重合体（ＣＯＭ−１）１００重量部に、シリカ３０重量部および軟化剤（オイル）２０重量部の割合で、容量１．７リットルのバンバリーミキサで混練した。
【手続補正３６】
【補正対象書類名】明細書
【補正対象項目名】０１７６
【補正方法】変更
【補正の内容】
【０１７６】
組成物（Ａ−２）〜（Ａ−４）、（Ｂ−１）および（Ｂ−２）の調製組成物（Ａ−１）と同様の方法で表２に示す組成物（Ａ−２）〜（Ａ−４）、（Ｂ−１）および（Ｂ−２）を得た。ただし、表中の注は、以下の通りである。
注 １  商品名SH８７１Ｕ 東レ・ダウコ−ニング（株）製
注 ２  商品名Ｎ２０Ｐ ワッカ−社製
注 ３  商品名ＰＷ−３８０ 出光興産（株）製
注 ４  商品名A-172 日本ユニカ−（株）製
注 ５  下記式を参照 （商品名X-93-1346 信越化学（株）製）
Ｍｅ3 Ｓｉ−Ｏ−（ＳｉＨＭｅ−Ｏ ）6 −Ｓｉ（Ｍｅ3 ）2−Ｏ−Ｓｉ（Ｐｈ）2−
Ｏ−ＳｉＭｅ3 
（ただし、Ｍｅ は、メチル基、 Ｐｈは、フェニル基を示す）
注 ６  商品名三井DCP 三井化学（株）製
注 ７  商品名SIP6829.0 GELEST.Inc社
注 ８  3-メチル-1-トリテ゛シン-3-オ-ル 商品名X-93-1122 信越化学工業（株）製
注 ９  商品名サンセラ−Ｍ 三新化学工業（株）製
注 １０  商品名サンセラ−ＴＴ 三新化学工業（株）製。